(57)【特許請求の範囲】
【請求項１】
多層抄き厚紙の中間層に簀の目模様を形成せしめた層を抄き合せた厚紙において、簀の目模様形成層の原料パルプを着色、他の層の原料パルプが無染色又は異なる色で着色してなる坪量９０〜２５０ｇ／ｍ２の簀の目模様の厚紙。
【請求項２】
３〜５層抄きの円網抄紙機の中間層を形成する１つの円網が直径１．８〜２．２ｍｍの金属線を横線とし２５．４ｍｍ当り１０〜８本配置した簀の目金網を張った円網を用い、抄造したことを特徴とする簀の目模様の厚紙。
【発明の詳細な説明】
【０００１】
【発明の属する技術分野】
本発明は、事務用品用紙、包装用紙、書籍用紙などに使用される簀の目模様の厚紙に関するものである。
【０００２】
【従来の技術】
従来より、事務用品の封筒、便箋、ノートなどの用紙、書籍用紙などには簀の目模様入りの紙が広く使用されて来た。ここでいう簀の目模様入りの紙とは簀の目紙とも言い、機械抄きの洋紙においては簀の目入りの網（まっすぐな針金を平行に並べてつづり合わせた金網）を上網としたダンディロールを用いる長網抄紙機で抄造する紙に簀の目線を入れた紙、又は、円網抄紙機の円網に簀の目入りの網を使用し抄造した簀の目線を入れた紙を言い、一般には一層抄きの紙に適用されている。
【０００３】
【発明が解決しようとする課題】
以上述べた如く、簀の目模様を形成させた模様紙は主として一層抄きの筆記用紙や書籍用紙に適用されてきたが、これは簀の目模様を形成させた紙を複数枚重ね合わせ抄き合せた抄き合せ厚紙に適用する場合、表面に簀の目模様を形成させた模様紙には適用されるが透かし模様の発現が困難であった。
【０００４】
すなわち、表層に簀の目模様を形成させ裏層にも簀の目模様を形成させると簀の目模様の横線を一致させる事は困難で透かし模様に明暗が生じ好ましい結果が得られなかったので、透かし模様を要求されない厚紙の表層に適用されるのみであった。
【０００５】
本発明は、従来不可能とされて来た抄き合せ厚紙において、簀の目模様を表面に形成させると共に透かし線も現われる新しい簀の目模様の厚紙を提供する事を目的とするものである。
【０００６】
【課題を解決するための手段】
上記目的を達成するために、本発明の第１は、多層抄き厚紙の中間層に簀の目模様を形成せしめた層を抄き合せた厚紙において、簀の目模様形成層の原料パルプを着色、他の層の原料パルプが無染色又は異なる色で着色してなる坪量９０〜２５０ｇ／ｍ２の簀の目模様の厚紙の構成とする。
【０００７】
また本発明の第２は、従来薄紙に使用してきた簀の目模様形成の金網、横線の太さ０．９１４ｍｍを２５．４ｍｍ当たり１７本配設したものを円網に用いた場合、単層又は２層抄き合せの坪量７０ｇ／ｍ２以下の紙では簀の目模様が現れるが、３層以上の抄き合せで中間層に該簀の目模様形成の円網を使用した時、９０ｇ／ｍ２になると殆ど簀の目模様が現れず、簀の目模様を形成させるには太さ約２．０ｍｍの横線を用い２５．４ｍｍ当たり９本配設した円網を中間層の形成に用いた時、５層抄き合せの坪量約２５０ｇ／ｍ２でも画面に従来なかった極太の簀の目模様と透かし線が現れる事を見出し、本発明を完成するに至ったものである。
【０００８】
尚、簀の目模様を形成する層の坪量は、全体の坪量を考慮し定めればよく、坪量が約２５０ｇ／ｍ2と厚くする場合は簀の目模様を形成した層の金網面側に抄 き合わせ層を多くすると簀の目模様の形成が良好であった。
【０００９】
また、本発明に使用した原料は、一般に使用される製紙用パルプを用いたが、この場合、金網の簀の目模様を形成させる太線は直径が約２．３ｍｍ以上になると紙葉の形成、抄き合せが困難となり、実際に円網抄紙機の金網に適用することは難しいことが判った。
【００１０】
さらに、簀の目模様を形成する層の原料パルプを着色した場合、簀の目線が濃色に現われ、従来無かった簀の目模様の着色紙が得られる事が判った。特に、抄き合せの各層の原料パルプを異なった染料で着色することにより、特に簀の目線が複合した色相となり、表裏異なった色相の簀の目模様を発現せしめることも出来る事が判り、新しい着色簀の目模様の厚紙が提供出来る。
【００１１】
【発明の実施の形態】
本発明の実施の形態を実施例に基づき説明する。
【００１２】
〔実施例１〕多層抄きの円網抄紙機の円網の１本を、横線に太さ２．０３２ｍｍのブロンズ製の針金を用い２５．４ｍｍ当り９本となるよう配設した簀の目模様金網を製作し使用した。この時の縦線の太さは０．１３２ｍｍのものを使用、太線の目の開きは０．７９０ｍｍであった。この簀の目模様形成円網を円網抄紙機の５本の円網の２番目となるように配設し、坪量１１０ｇ／ｍ2となる様簀の 目模様紙を抄造した。
【００１３】
この時の原料の配合及び各層の坪量は下記の通りである。
１．原料配合
（１）パルプ配合（重量％）
表層、裏層  ＮＢＫＰ  ６０％、  ＬＢＫＰ  ４０％
中層        ＮＢＫＰ  ３０％、  ＬＢＫＰ  ４０％、  ＴＭＰ  ３０％（２）薬品（対パルプ重量％）
サイズ剤  ２．５％、  硫酸バンド  ４．５％
２．叩解度
表、裏層    ５００ｃｃ
中層        ４８０ｃｃ
※注
（１）ＮＢＫＰは針葉樹晒クラフトパルプの略
（２）ＬＢＫＰは広葉樹晒クラフトパルプの略
（３）ＴＭＰは熱機械処理パルプの略
（４）叩解度はＪＩＳＰ８１２１カナダ標準型ろ水度試験器による測定
３．各層の目標坪量
表層（Ｎｏ．１）２３．３ｇ／ｍ2
中層（Ｎｏ．２）１７．０ｇ／ｍ2（簀の目模様形成層）
中層（Ｎｏ．３）２３．３ｇ／ｍ2
中層（Ｎｏ．４）２３．３ｇ／ｍ2
裏層（Ｎｏ．５）２３．３ｇ／ｍ2
【００１４】
抄造の結果、両面共同じ簀の目模様と透かし線が現われた厚紙１１０ｇ／ｍ2 が得られた。
【００１５】
〔実施例２〕実施例１と全く同じ原料を用い、坪量２５０ｇ／ｍ2の厚紙を試 抄した。
【００１６】
この時の各層の目標坪量は次の通りである。
表層（Ｎｏ．１）５３．０ｇ／ｍ2
中層（Ｎｏ．２）３８．０ｇ／ｍ2（簀の目模様形成層）
中層（Ｎｏ．３）５３．０ｇ／ｍ2
中層（Ｎｏ．４）５３．０ｇ／ｍ2
裏層（Ｎｏ．５）５３．０ｇ／ｍ2
【００１７】
得られた厚紙は２５０ｇ／ｍ2で両面共に同じ凹凸をした簀の目模様が現わ   れ、かつ、透かし線が僅かではあるが現われた。尚、簀の目模様形成層の坪量は平均量で示したが、実際には太線の部分の坪量は極めて少なく、太線間の目開きの中央部が最も多い坪量となり厚く盛り上がるように形成された。
【００１８】
〔実施例３〕実施例１と同じ原料配合と叩解度の原料を用い、第２層の簀の目模様形成層の原料のみ青色染料にて着色し、各層共に４０ｇ／ｍ2となるように 抄きあわせた。尚、第１、３、４、５層は漂白パルプの白色層とした結果、第１層側より青色の簀の目線が明瞭に現われ、裏面は僅かに青色をし、青色の透かし線の入った特色ある簀の目模様の紙が得られた。
【００１９】
〔実施例４〕実施例３の第１、３、４、５層の原料パルプを黄色染料にて染色し、第２層は青色に染色した原料パルプを用い、同様に抄き合わせたところ、第１層側は全体が黄緑色を呈すると共に青色の勝った青黄色の簀の目線が現われ、第５層側は殆ど全面が黄色で簀の目線の凸線が現われ、透かしてみると全体が緑色で濃い緑色の簀の目線が見られる特色のある簀の目模様紙が得られた。
【００２０】
【発明の効果】
以上述べた如く、従来では考えられなかった約２．０ｍｍの太さの横線を用いた簀の目模様形成金網を多層抄き円網抄紙機の中間層に使用した結果、従来、厚紙では不可能とされていた簀の目模様と透かし線が両面に発現する新しい簀の目模様の厚紙を提供出来るものである。
【００２１】
尚、抄き合せ各層を同一色で着色した原料パルプを、また、中間層を異なった色で着色すると更に簀の目模様の透かし線に変化が期待出来、新しいファンシーペーパーを提供出来るものである。